(57)【要約】【課題】  熱転写プリントシート用トナーに求められる特性、具体的には、トナーの粉砕性および帯電性に加えて、剥離性シートへの定着性、冷却時の変形性、および画像形成トナーの保持性に優れた、熱転写プリントシート用トナーを提供すること。【解決手段】  負帯電性の結晶性ポリエステル樹脂を含み、平均粒径Ｄ５０（体積）が２０〜５０μｍの範囲内にあることを特徴とする熱転写プリントシート用トナー。【選択図】  図１
2016118677.tif 000002
【特許請求の範囲】
【請求項１】
負帯電性の結晶性ポリエステル樹脂を含み、平均粒径Ｄ５０（体積）が２０〜５０μｍの範囲内にあることを特徴とする熱転写プリントシート用トナー。
【請求項２】
フッ素樹脂微粒子を更に含むことを特徴とする請求項１に記載の熱転写プリントシート用トナー。
【請求項３】
フィッシャートロプシュワックスを更に含むことを特徴とする請求項１または２に記載の熱転写プリントシート用トナー。
【請求項４】
負帯電性の結晶性ポリエステル樹脂を含む原料を凍結粉砕する工程を含み、前記凍結粉砕工程を、粉砕物の平均粒径Ｄ５０（体積）が２０〜５０μｍの範囲内になるように行うことを特徴とする熱転写プリントシート用トナーの製造方法。
【請求項５】
前記原料がフッ素樹脂微粒子を更に含むことを特徴とする請求項４に記載の熱転写プリントシート用トナーの製造方法。
【請求項６】
前記原料がフィッシャートロプシュワックスを更に含むことを特徴とする請求項４または５に記載の熱転写プリントシート用トナーの製造方法。
【請求項７】
離型性表面を有する剥離性シートと、
前記離型性表面に剥離可能に支持されたフィルムパターンであって、トナーから形成されたプリント画像と、請求項１〜３の何れか１項に記載のトナーから形成され、前記プリント画像と少なくとも部分的に重なり合ったフィルム形状のトナー層とを含むフィルムパターンと
を含むことを特徴とする熱転写プリントシート。
【請求項８】
剥離性シートの離型性表面に剥離可能に支持されたフィルムパターンであって、トナーから形成されたプリント画像と、請求項１〜３の何れか１項に記載のトナーから形成され、前記プリント画像と少なくとも部分的に重なり合ったフィルム形状のトナー層とを含むフィルムパターンを形成する工程と、
前記フィルムパターンを、加熱と加圧により定着してフィルム形状に定着する工程と
を含むことを特徴とする熱転写プリントシートの製造方法。
【発明の詳細な説明】
【技術分野】
【０００１】
本発明は、熱転写プリントシート用トナーおよびその製造方法、並びにこのトナーを用いて得られた熱転写プリントシートおよびその製造方法に関する。
【背景技術】
【０００２】
熱転写プリントシートを用いた熱転写プリントの技術により、布への転写のほか、金属、木材、樹脂など様々な素材への転写が可能である。特許文献１は、剥離性シートと、剥離性シート上に形成されたプリント画像と、このプリント画像に対応して剥離性シート上に形成された熱可塑性樹脂からなるフィルム形状のトナー層とを備えた熱転写プリントシートを開示する。この熱転写プリントシートを被転写媒体に重ね合わせて、加熱および加圧を行うことにより、プリント画像およびフィルム形状のトナー層を被転写媒体に熱転写させる。本明細書では、熱転写プリントシートのプリント画像を形成するトナーを、画像形成トナーともいい、熱転写プリントシートのフィルム形状のトナー層を形成するトナーを、フィルム形成トナーともいう。
【０００３】
文字や画像を形成する通常のトナーは、トナー粒子を小粒径化し高画質の印刷を可能にしている。これに対し、フィルム形成トナーは、通常のトナーに求められるのと同じ特性、たとえば、トナーの粉砕性や帯電性に加えて、フィルム形成のために必要な特性、たとえば、剥離性シートへの定着性、画像形成トナーの保持性、被転写媒体への接着性などの特性が求められる。また、被転写媒体が布の場合、布地の収縮への追従性、耐洗濯性などの特性も更に必要である。
【先行技術文献】
【特許文献】
【０００４】
【特許文献１】特開２０１３−６８８６２号公報
【発明の概要】
【発明が解決しようとする課題】
【０００５】
本発明は、熱転写プリントシートのフィルム形成トナーに求められる特性、具体的には、トナーの粉砕性および帯電性に加えて、剥離性シートへの定着性、冷却時の変形に対する耐性、および画像形成トナーの保持性に優れた、熱転写プリントシート用トナーを提供することを目的とする。また、本発明は、かかるトナーの製造方法、並びにかかるトナーを用いて得られた熱転写プリントシートおよびその製造方法を提供することを目的とする。
【課題を解決するための手段】
【０００６】
本発明の第１の態様は、負帯電性の結晶性ポリエステル樹脂を含み、平均粒径Ｄ５０（体積）が２０〜５０μｍの範囲内にあることを特徴とする熱転写プリントシート用トナーを提供する。
【０００７】
本発明の第２の態様は、負帯電性の結晶性ポリエステル樹脂を含む原料を凍結粉砕する工程を含み、前記凍結粉砕工程を、粉砕物の平均粒径Ｄ５０（体積）が２０〜５０μｍの範囲内になるように行うことを特徴とする熱転写プリントシート用トナーの製造方法を提供する。
【０００８】
本発明の第３の態様は、
離型性表面を有する剥離性シートと、
前記離型性表面に剥離可能に支持されたフィルムパターンであって、トナーから形成されたプリント画像と、請求項１〜３の何れか１項に記載のトナーから形成され、前記プリント画像と少なくとも部分的に重なり合ったフィルム形状のトナー層とを含むフィルムパターンと
を含むことを特徴とする熱転写プリントシートを提供する。
【０００９】
本発明の第４の態様は、
剥離性シートの離型性表面に剥離可能に支持されたフィルムパターンであって、トナーから形成されたプリント画像と、請求項１〜３の何れか１項に記載のトナーから形成され、前記プリント画像と少なくとも部分的に重なり合ったフィルム形状のトナー層とを含むフィルムパターンを形成する工程と、
前記フィルムパターンを、加熱と加圧により定着してフィルム形状に定着する工程と
を含むことを特徴とする熱転写プリントシートの製造方法を提供する。
【発明の効果】
【００１０】
本発明によれば、熱転写プリントシートのフィルム形成トナーに求められる特性、具体的には、トナーの粉砕性および帯電性に加えて、剥離性シートへの定着性、冷却時の変形に対する耐性、および画像形成トナーの保持性に優れた、熱転写プリントシート用トナーが提供される。また、本発明は、かかるトナーの製造方法、並びにかかるトナーを用いて得られた熱転写プリントシートおよびその製造方法が提供される。
【図面の簡単な説明】
【００１１】
【図１】本発明の一実施形態に係る熱転写プリントシートを概略的に示す断面図。
【図２】本発明の別の実施形態に係る熱転写プリントシートを概略的に示す断面図。
【図３】本発明の一実施形態に係る熱転写プリントシートを製造するための装置の内部構造を示す概略図。
【図４】（ａ）〜（ｃ）は、本発明の一実施形態に係る熱転写プリントシートを製造する工程を模式的に示す図であり、（ｄ）、（ｅ）は、被転写媒体に熱転写プリントシートのプリント画像を転写する工程を模式的に示す図である。
【発明を実施するための形態】
【００１２】
以下、本発明の実施形態について説明する。
【００１３】
本発明者らは、熱転写プリントシートを作成するにあたり、負帯電性の結晶性ポリエステル樹脂をフィルム形成トナーのメイン樹脂として使用すると、トナーの粉砕性および帯電性に加えて、剥離性シートへの定着性、冷却時の変形に対する耐性、および画像形成トナーの保持性を向上させることを見出し、本発明を完成させるに至った。
【００１４】
１．熱転写プリントシート用トナー
すなわち、本発明の実施形態に係る熱転写プリントシート用トナーは、負帯電性の結晶性ポリエステル樹脂を含み、平均粒径Ｄ５０（体積）が２０〜５０μｍの範囲内にある。
【００１５】
本実施形態において、結晶性ポリエステル樹脂は、公知の手法に従って示差走査熱量測定を行った場合に、そのＤＳＣ（示差走査熱量測定）曲線に発熱ピークがみられるポリエステル樹脂を指す。
【００１６】
本実施形態において、負帯電性の結晶性ポリエステル樹脂は、フィルム形成能を有する。かかる結晶性ポリエステル樹脂は、典型的にはガラス転移温度（Ｔｇ）が低く、好ましくは１０℃以下のＴｇを有する。
【００１７】
負帯電性の結晶性ポリエステル樹脂としては、たとえば、バイロン「ＧＭ９９０」（東洋紡（株））、ポリエスター「ＳＰ１５４」（日本合成化学工業（株））、ポリエスター「ＳＰ１７６」（日本合成化学工業（株））、「ＰＥＳ−１２０Ｌ」（東亞合成（株））、エリーテル「ＵＥ３２００Ｇ」（ユニチカ（株））などを使用することができる。
【００１８】
本実施形態に係るトナーの平均粒径Ｄ５０（体積）は、２０〜５０μｍ、好ましくは２５〜４０μｍの範囲内にある。ここで平均粒径は、フロー式画像解析法によって得られる値を意味している。平均粒径が小さい場合は、十分な厚さのフィルムを得ることが難しく、平均粒径が大きい場合、帯電量が不足するため、十分な現像量が得られない可能性がある。所定の平均粒径を有することにより、本実施形態に係るトナーは、フィルム形成に適しており、このトナーに着色剤を添加して文字や画像の印刷を行っても高画質の印刷を行うことは困難である。
【００１９】
本実施形態に係るトナーは、負帯電性の結晶性ポリエステル樹脂に加えて、帯電制御剤、離型剤などの添加剤を含むことができる。
【００２０】
本実施形態に係るトナーは、帯電制御剤として、フッ素樹脂微粒子を含むことが好ましい。フッ素樹脂微粒子は、熱定着や熱転写の加熱温度に耐えられる耐熱性を有している必要があり、２００℃以上の耐熱性を有することが好ましく、２００〜４００℃の耐熱性を有することがより好ましい。フッ素樹脂微粒子は、一次粒子径で1μｍ以下であることが好ましく、３００〜８００ｎｍの粒径を有することがより好ましい。
【００２１】
フッ素樹脂微粒子としては、ポリテトラフルオロエチレン、ポリクロロトリフルオロエチレン、ポリフッ化ビニリデン、ポリフッ化ビニル、ペルフルオロアルコキシフッ素樹脂、四フッ化エチレン六フッ化プロピレン共重合体、エチレン四フッ化エチレン共重合体、エチレンクロロトリフルオロエチレン共重合体が挙げられる。フッ素樹脂微粒子としては、たとえば、ポリテトラフルオロエチレン「ＫＴＬ−５００Ｆ」（（株）喜多村）、「ＫＴＬ−８Ｆ」（（株）喜多村）、「ＫＴＬ−８ＦＨ」（（株）喜多村）などを使用することができる。
【００２２】
フッ素樹脂微粒子は、結晶性ポリエステル樹脂１００質量部に対して、一般には０．１〜１０質量部、好ましくは１〜７質量部の量でトナーに含有させることができる。フッ素樹脂微粒子は、後述の実施例で実証されるとおり、フィルム形成トナーに添加すると、トナーの擦れに対する強度やカブリ特性を向上させることができる。
【００２３】
また、本実施形態に係るトナーがフッ素樹脂微粒子を含む場合、フッ素樹脂微粒子以外の帯電制御剤をさらに含むことにより、帯電性を微調整することも可能である。
【００２４】
また、本実施形態に係るトナーは、離型剤として、フィッシャートロプシュワックスを含むことが好ましい。フィッシャートロプシュワックスは、フィッシャートロプシュ法により一酸化炭素と水素を原料として用いて製造される合成の炭化水素ワックスである。
【００２５】
フィッシャートロプシュワックスとしては、たとえば、「ＦＮＰ−００９０」（日本精蝋（株））、「ＳＸ−１０５」（日本精蝋（株））、「Ｈ１Ｎ４」（サゾールワックス社）などを使用することができる。
【００２６】
フィッシャートロプシュワックスは、結晶性ポリエステル樹脂１００質量部に対して、一般には１〜６質量部、好ましくは２〜４質量部でトナーに含有させることができる。フィッシャートロプシュワックスは、後述の実施例で実証されるとおり、フィルム形成トナーに添加すると、トナーの混練性や低温定着効果を向上させることができる。
【００２７】
本実施形態のトナーは、着色剤を含むことにより、有色のフィルムを形成することができる。たとえば、熱転写プリントシートの被転写媒体として、紺や黒等の濃色地を使用する場合、本実施形態のトナーは、白色着色剤、たとえば酸化チタン、タルク、カオリン、硫化亜鉛、硫酸バリウム、炭酸カルシウム、または酸化亜鉛などを含むことにより、白色のフィルムを形成することができる。
【００２８】
２．熱転写プリントシート用トナーの製造方法
本実施形態に係るトナーは、負帯電性の結晶性ポリエステル樹脂および必要な添加剤（たとえば、上述のフッ素樹脂微粒子、フィッシャートロプシュワックスなど）を含むトナー原料を溶融混練し、得られた溶融混練物を凍結粉砕することにより製造することができる。凍結粉砕の工程は、粉砕物の平均粒径Ｄ５０（体積）が２０〜５０μｍの範囲内になるように行う。
【００２９】
溶融混練は、加圧ニーダー、２軸押し出し機を用いて行うことができる。溶融混練物は、凍結粉砕の前に、ストランドダイを通し、冷却し、ペレタイザーなどでペレット化してもよいし、液体窒素にて冷却後、ロートプレックスなどで粗粉砕してもよい。
【００３０】
凍結粉砕は、溶融混練物を、液体窒素に浸し、十分に冷やした状態でコーヒーミル、小型ブレンダーなどで砕くことにより行うことができる。あるいは、凍結粉砕機としてリンレックスミル「ＬＸ−０」（ホソカワミクロン（株））を使用して行うこともできる。また、凍結粉砕は、負帯電性のポリエステル樹脂のＴｇ以下の温度で行うことが好ましく、たとえば−５０℃以下の温度で行うことが好ましい。
【００３１】
凍結粉砕後、分級してトナー粒子を得て、これをフィルム形成トナーとして使用してもよいし、凍結粉砕後、分級してトナー粒子を得て、このトナー粒子に公知の方法に従って外添剤を添加して、これをフィルム形成トナーとして使用してもよい。
【００３２】
３．熱転写プリントシート
本実施形態に係るトナーを用いて熱転写プリントシートを製造することができる。本発明の実施形態に係る熱転写プリントシートは、
離型性表面を有する剥離性シートと、
前記離型性表面に剥離可能に支持されたフィルムパターンであって、トナーから形成されたプリント画像と、本実施形態に係るトナーから形成され、前記プリント画像と少なくとも部分的に重なり合ったフィルム形状のトナー層とを含むフィルムパターンと
を含む。
【００３３】
本実施形態に係る熱転写プリントシートの例を図１および図２に示す。
【００３４】
図１に示される熱転写プリントシートＳは、離型性表面を有する剥離性シートＰと、離型性表面に剥離可能に支持された熱転写フィルムＦとを含む。熱転写フィルムＦは、剥離性シートＰの離型性表面上にトナーを用いて形成されたプリント画像（Ｆ１Ｍ、Ｆ１Ｃ、Ｆ１Ｙ）と、プリント画像（Ｆ１Ｍ、Ｆ１Ｃ、Ｆ１Ｙ）の全体を被覆するように本実施形態に係るトナーを用いて形成されたフィルム形状のトナー層Ｆ２とから構成される。
【００３５】
図１と同様、図２に示される熱転写プリントシートＳは、離型性表面を有する剥離性シートＰと、離型性表面に剥離可能に支持された熱転写フィルムＦとを含む。熱転写フィルムＦは、剥離性シートＰの離型性表面上に本実施形態に係るトナーを用いて形成されたフィルム形状のトナー層Ｆ２と、トナー層Ｆ２の上にトナーを用いて形成されたプリント画像（Ｆ１Ｍ、Ｆ１Ｃ、Ｆ１Ｙ）とから構成される。
【００３６】
図１および２において、Ｆ１Ｍはマゼンタによるプリント画像、Ｆ１Ｃはシアンによるプリント画像、Ｆ１Ｙはイエローによるプリント画像を示す。また、図１および２において、フィルム形状のトナー層Ｆ２は、着色されておらず、透明なフィルムトナーからなる。
【００３７】
上述のとおり、図１に示される熱転写プリントシートＳでは、プリント画像（Ｆ１Ｍ、Ｆ１Ｃ、Ｆ１Ｙ）が剥離性シートＰと接する側に形成されている。熱転写フィルムＦの剥離性シートＰ側の面を表示面として利用する場合には、プリント画像（Ｆ１Ｍ、Ｆ１Ｃ、Ｆ１Ｙ）は、熱転写フィルムＦの剥離性シートＰとは反対側の面から見た場合に反転像となるように形成する。なお、この場合、フィルム形状のトナー層Ｆ２は不透明であってもよい。また、熱転写フィルムＦの剥離性シートＰとは反対側の面を表示面として利用する場合には、プリント画像（Ｆ１Ｍ、Ｆ１Ｃ、Ｆ１Ｙ）は、熱転写フィルムＦの前述の面から見た場合に正像となるように形成する。
【００３８】
また、図２に示される熱転写プリントシートＳでは、プリント画像（Ｆ１Ｍ、Ｆ１Ｃ、Ｆ１Ｙ）と剥離性シートＰとの間にフィルム形状のトナー層Ｆ２が介在している。熱転写フィルムＦの剥離性シートＰ側の面を表示面として利用する場合には、プリント画像（Ｆ１Ｍ、Ｆ１Ｃ、Ｆ１Ｙ）は、熱転写フィルムＦの剥離性シートＰとは反対側の面から見た場合に反転像となるように形成する。また、熱転写フィルムＦの剥離性シートＰとは反対側の面を表示面として利用する場合は、プリント画像（Ｆ１Ｍ、Ｆ１Ｃ、Ｆ１Ｙ）は、熱転写フィルムＦの前述の面から見た場合に正像となるように形成する。なお、この場合、フィルム形状のトナー層Ｆ２は不透明であってもよい。
【００３９】
剥離性シートＰとしては、表面エネルギが低く剥離性が良好なものを用い、一般的に剥離性シートとして使用される紙又はフィルム等のシートが使用可能である。剥離性シートＰは繰り返し使用することが可能であり、典型的にはフィルムタイプのものを用いる。
【００４０】
フィルムタイプの剥離性シートを用いることにより、紙タイプのシートを使用した場合と比較して、シートと定着後の熱転写フィルムとの界面において高い平滑性が得られ易くなり、また、耐久性が高いため、より多くの回数の繰り返し使用に耐え得る。
【００４１】
４．熱転写プリントシート製造装置
本実施形態の熱転写プリントシートは、図３に示される熱転写プリントシート製造装置を用いて製造することができる。
【００４２】
図３は、本実施形態の熱転写プリントシートを製造するための装置の内部構造を示す。図３に示される熱転写プリントシート製造装置１は、電子写真式で二次転写方式のタンデム型のカラー画像形成装置であり、画像形成部２、中間転写ベルトユニット３、剥離性シート供給部４、および定着部５で構成されている。
【００４３】
上記の画像形成部２は、同図の右から左へ、１個のフィルム形成ユニット６ｆと３個の画像形成ユニット６ｙ、６ｍおよび６ｃとを多段式に並設した構成からなる。
【００４４】
上流側（図の右側）のフィルム形成ユニット６ｆは、フィルム形成トナーによるフィルム状のトナー層を形成し、下流側（図の左側）の３個の画像形成ユニット６ｙ、６ｍおよび６ｃは、それぞれイエロー（Ｙ）、マゼンタ（Ｍ）、シアン（Ｃ）の色トナーによるモノカラー画像を形成する。
【００４５】
上記のフィルム形成ユニット６ｆ、並びに上記の画像形成ユニット６ｙ、６ｍおよび６ｃは、トナー容器（トナーカートリッジ）７に収納されたトナーの種類を除き全て同じ構成である。したがって、以下、フィルム形成ユニット６ｆを例にしてその構成を説明する。
【００４６】
フィルム形成ユニット６ｆは、最下部に感光体ドラム８を備えている。この感光体ドラム８は、その周面が例えば有機光導電性材料で構成されている。この感光体ドラム８の周面近傍を取り巻いて、クリーナ９、帯電ローラ１１、光書込ヘッド１２、および現像器１３の現像ローラ１４が配置されている。
【００４７】
現像器１３は、上部のトナー容器７に同図にはＦ、Ｙ、Ｍ、Ｃで示すようにフィルム形成トナー（Ｆ）、イエロートナー（Ｙ）、マゼンタトナー（Ｍ）、シアントナー（Ｃ）のいずれかを収容し、中間部には下部へのトナー補給機構を備えている。
【００４８】
また、現像器１３の下部には側面開口部に上述した現像ローラ１４を備え、内部には、図示していないトナー撹拌部材、現像ローラ１４にトナーを供給するトナー供給ローラ、現像ローラ１４上のトナー層を一定の層厚に規制するドクターブレード等を備えている。
【００４９】
中間転写ベルトユニット３は、本体装置のほぼ中央で図の左右のほぼ端から端まで扁平なループ状になって延在する無端状の中間転写ベルト（以下、単に転写ベルトという）１５と、この転写ベルト１５を掛け渡されて転写ベルト１５を図の矢印ａで示す反時計回り方向に循環移動させる駆動ローラ１６と従動ローラ１７とを備えている。
【００５０】
更に中間転写ベルトユニット３は、転写ベルト１５を駆動ローラ１６と従動ローラ１７間に張設するテンションローラ２０を備えている。上記の転写ベルト１５は、トナー像を直接ベルト面に転写（一次転写）されて、そのトナー像を更に剥離性シートＰに転写（二次転写）すべく剥離性シートＰへの転写位置まで搬送するので、ここではユニット全体を中間転写ベルトユニットといっている。
【００５１】
この中間転写ベルトユニット３は、上記扁平なループ状の転写ベルト１５のループ内に特には図示しないがベルト位置制御機構を備えている。ベルト位置制御機構は、転写ベルト１５を介して感光体ドラム８の下部周面に押圧する導電性発泡スポンジから成る一次転写ローラ１８を備えている。
【００５２】
上記の中間転写ベルトユニット３には、上面部のフィルム形成ユニット６ｆの更に上流側に、ベルトクリーナ１９が配置され、下面部のほぼ全面に沿い付けるように、図示を省略した平らで薄型の廃トナー回収容器が着脱自在に配置されている。
【００５３】
ベルトクリーナ１９は、転写ベルト１５の上面に当接して廃トナーを擦り取って除去して、図示を省略したベルトクリーナユニットの一時貯留部に溜め込み、その溜め込まれた廃トナーを搬送スクリューにより落下筒内を上部まで搬送し、落下筒を介して廃トナー回収容器に送り込んでいる。
【００５４】
剥離性シート供給部４は、１個のシート供給カセット２１を備え、シート供給カセット２１には多枚数の剥離性シートＰが載置・収容されている。シート供給カセット２１の給紙口（図の右方）近傍には、シート取出ローラ２２、給送ローラ２３、捌きローラ２４、待機搬送ローラ対２５が配置されている。
【００５５】
待機搬送ローラ対２５のシート搬送方向（図の鉛直上方向）には、転写ベルト１５を介して従動ローラ１７に圧接する二次転写ローラ２６が配設されて、剥離性シートへの二次転写部を形成している。
【００５６】
この二次転写部の下流（図では上方）側には定着部５が配置されている。定着部５は、ヒータ２７を内蔵した加熱ローラ２８と、この加熱ローラ２８に圧接する加圧ローラ２９を備えている。
【００５７】
また、定着部５の更に下流側には、トナー画像を定着後の剥離性シートＰを定着部５から搬出し、更に装置上面に形成されているシート排出トレイ３１に排出するシート排出ローラ対３２が配設されている。
【００５８】
以上のように構成された熱転写プリントシート製造装置１の動作を以下に説明する。なお、熱転写プリントシートＳの熱転写フィルムＦの形状や印刷文字等のデータは、予めＰＣ等により作成し、熱転写プリントシート製造装置１に入力する。
【００５９】
まず、上流側に位置するフィルム形成ユニット６ｆについて説明する。感光体ドラム８を図３において時計回りに回転させ、帯電ローラ１１により、感光体ドラム８の感光体を帯電させる。
【００６０】
次に、光書込ヘッド１２で感光体ドラム８の表面上に任意形状のパターンを露光して、電荷の打ち消された非帯電部と、これに対して表面電位差を有する帯電部である潜像とを規定する。
【００６１】
次に、感光体ドラム８表面に、現像ローラ１４の回転により、撹拌されつつトナー容器７から供給されるフィルム形成トナーＦを付着させる。
【００６２】
撹拌により静電気を帯びたフィルム形成トナーＦは、現像ローラ１４から感光体ドラム８上の潜像に選択的に付着し、トナーからなるパターンとして現像層が形成される。現像層を、一次転写ローラ１８に印加されたトナー吸着電位により、直接転写ベルト１５に転写する（一次転写）。転写後、ドクターブレードにより、感光体ドラム８の表面上に付着している余分なフィルム形成トナーを落とす。
【００６３】
同様の動作を３個の画像形成ユニット６ｙ、６ｍおよび６ｃでも行い、転写ベルトに対して、色の異なる画像形成トナーをそれぞれ付着させる。
【００６４】
フィルム形成トナーおよび画像形成トナーにより転写ベルト１５上に形成されたトナー像を、転写ベルト１５の回転により二次転写ローラ２６の位置まで搬送し、供給された剥離性シートＰに転写する（二次転写）。
【００６５】
最後に、定着部５に、トナー像が転写された剥離性シートＰを通し、加熱ローラ２８および加圧ローラ２９で加熱・加圧をすることで、フィルム形成トナーおよび画像形成トナーを溶融・固着させて剥離性シートＰに定着させる。即ち、剥離性シートＰによって剥離可能に支持された熱転写フィルムＦを得る。このようにして熱転写プリントシートＳを製造する。
【００６６】
トナーの定着後の熱転写フィルムＦの層厚は、一般的には１５μｍ以上であり、典型的には１５〜５０μｍであり、好ましくは２０〜４０μｍである。上記説明では、２次転写方式を採用しているが、熱転写フィルムＦにおいて上述の層厚（転写量）が得られるのであれば、１次転写方式等の他の転写方式を採用することも可能である。
【００６７】
５．熱転写プリントシートの製造工程および熱転写プリント工程
上記構成の熱転写プリントシート製造装置により実施される熱転写プリントシートの製造工程と、得られた熱転写プリントシートを用いた熱転写プリント工程を、図４を参照して説明する。
【００６８】
図４（ａ）〜（ｃ）は、本実施形態に係る熱転写プリントシートの製造工程を模式的に示す図であり、図４（ｄ）、（ｅ）は被転写媒体に熱転写プリントシートのプリント画像を転写する工程を模式的に示す図である。
【００６９】
図４（ａ）は、第１工程を示しており、図３のシート供給カセット２１から送り出された透明な（図４では後工程のフィルム形状のトナー層４９と区別するためハッチングで示している）剥離性シート４７を示している。
【００７０】
図４（ｂ）は、第２工程を示しており、被転写媒体に転写プリントすべきトナー画像（鏡像４８）およびフィルム状のトナー層４９を、剥離性シート４７の離型性表面に、図３の転写ベルト１５より転写した状態を示している。
【００７１】
図４（ｃ）は、第３工程を示しており、第２工程で得られた剥離性シート４７が、図３の定着部５に搬入され、加熱と加圧によりトナー画像（鏡像４８）およびフィルム形状のトナー層４９を定着させた状態を示している。
【００７２】
以上の第１工程から第３工程までの処理で、剥離性シート４７、鏡像４８、およびフィルム形状のトナー層４９から成る熱転写プリントシート５０の作成が完了する。
【００７３】
続いて、図４（ｄ）は、第４工程を示しており、例えば、主として工業用に市販されている加熱プレス機５１を用い、上記熱転写プリントシート５０を例えばＴシャツ等の被転写媒体５２に対し鏡像形成面（離型性表面）５０−１を対向させて重ね合わせる。
【００７４】
そして、熱転写プリントシート５０の鏡像形成面の裏面５０−２から加熱および加圧により、冷却後に剥離性シート４７を引き剥がし可能に、熱転写プリントシート５０をフィルム形状のトナー層４９を介して被転写媒体５２に接着させる。
【００７５】
尚、上記の例では加熱プレス機５１を用いるとしたが、加熱プレス機５１は機械としても大型で且つ高価であるので、手作業のアイロン掛けによって、熱転写プリントシート５０を被転写媒体５２に接着させるようにしてもよい。
【００７６】
この後、熱転写プリントシート５０が室温程度まで冷却した頃合を見て、人手によって剥離性シート４７を引き剥がすと、図４（ｅ）に示すように、Ｔシャツ等の印刷対象物である被転写媒体５２に、鏡像４８から正像４８ａとなった熱転写フィルム５３の転写印刷が完成する。
【実施例】
【００７７】
以下に本発明の例を示し、本発明の効果について具体的に説明する。
【００７８】
［実施例１−１］
＜熱転写プリントシート用トナーの製造＞
結晶性ポリエステル樹脂としてバイロン「ＧＭ９９０」（東洋紡（株））１００質量部をリンレックスミル「ＬＸ−０」（ホソカワミクロン（株））により液体窒素下で凍結粉砕した。得られた粉砕物を、篩（目開き径：５３μｍ）にて分級し、５３μｍフィルターパス品のみを取得した。このようにしてトナー粒子１−１を得た。得られたトナー粒子１−１の平均粒径Ｄ５０（体積）は、４４μｍであった。
【００７９】
＜評価方法および評価基準＞
（１）粉砕性
１００ｇの結晶性ポリエステル樹脂を用いて得られた凍結粉砕物を、６０秒間かけて篩（目開き径：５３μｍ）にて分級した。得られた分級パス品が５ｇを超えるか否かにより、粉砕性を評価した。
○：分級パス品が５ｇを超える
×：分級パス品が５ｇ以下である
【００８０】
（２）帯電性
得られたトナー粒子１−１を飛翔式帯電測定装置（ディーアイティー（株））にて測定した。具体的には、測定サンプルとキャリア（Ｆ−１００）（１％濃度）を、ボールミルにて１００ｒｐｍ、１２時間撹拌し、−１ｋＶ、１ｋＶそれぞれにて飛翔率を測定し、±の帯電性を評価した。
【００８１】
（３）定着性
得られたトナー粒子１−１を離型紙上に薄く均一に伸ばした後、カシオ計算機（株）製プリンタ「ＧＥ５０００」の定着器のみが動作する改造機に、はがきモード設定にて通紙し、評価用シートを作成した。トナー層（シート状のフィルム）の離型紙への定着性を確認した。
○：トナー層がシート状のフィルムとして離型紙上に定着される
×：（定着器への巻きつきなどにより）トナー層が離型紙上に定着されない
【００８２】
（４）冷却時変形性
上述の評価用シートが室温に冷却された際に、トナー層（シート状のフィルム）に変形がみられるか確認した。
〇：離型紙上にとどまり変形がみられない
△：わずかながらカール等の変形がみられる
×：大きな変形がみられるか、または剥離する
なお、△と評価されたシートは、熱転写プリントシートとしての使用に問題がない。
【００８３】
（５）１日放置後の表面べとつき
上述の評価用シートを１日放置した後、表面を指で擦ることにより、表面にべとつきタック性が残っているか確認した。
〇：べとついていない
×：べとついている
べとついているものは、熱転写プリントシートとして用いるのは困難である。
【００８４】
（６）印刷トナー保持性
上述の評価用シートを、用紙に貼り付けた状態にして、トナー層（シート状のフィルム）の上に印刷トナーを印刷し、爪で軽く擦ったときに印刷トナーがはがれるか確認した。
〇：印刷トナーが擦ってもはがれない
×：印刷トナーがシート表面からはがれるか、または擦ったときにはがれる
【００８５】
（７）軟化温度
軟化点の測定には、フローテスター「ＣＦＴ−５００Ｄ」（島津製作所製）を用いた。試料は１ｇ、昇温速度は６℃／分、荷重は２０ｋｇとし、ノズルは直径１ｍｍ、長さ１ｍｍのものを用い、１／２法で試料の半分が流出した温度を軟化点とした。
【００８６】
（８）ガラス転移温度（Ｔｇ）
ガラス転移点（Ｔｇ）の測定には、示差走査熱量計「ＤＳＣ６２２０」（ＳＩＩナノテクノロジー製）を用いた。昇温速度１０℃／分で１５０℃まで昇温し、降温速度１０℃／分で−７０℃まで冷却したあと、再度１０℃／分で１５０℃まで昇温した。２回目の昇温時において、転移により得られる曲線部分の２つの接線の交点をガラス転移点とした。
【００８７】
［実施例１−２］
結晶性ポリエステル樹脂としてポリエスター「ＳＰ１５４」（日本合成化学工業（株））１００質量部を使用した以外は実施例１−１と同様の方法で、トナー粒子および評価用シートを製造した。得られたトナー粒子の平均粒径Ｄ５０（体積）は、４７μｍであった。
【００８８】
［実施例１−３］
結晶性ポリエステル樹脂としてポリエスター「ＳＰ１７６」（日本合成化学工業（株））１００質量部を使用した以外は実施例１−１と同様の方法で、トナー粒子および評価用シートを製造した。得られたトナー粒子の平均粒径Ｄ５０（体積）は、４６μｍであった。
【００８９】
［実施例１−４］
結晶性ポリエステル樹脂として「ＰＥＳ−１２０Ｌ」（東亞合成（株））１００質量部を使用した以外は実施例１−１と同様の方法で、トナー粒子および評価用シートを製造した。得られたトナー粒子の平均粒径Ｄ５０（体積）は、４１μｍであった。
【００９０】
［実施例１−５］
結晶性ポリエステル樹脂としてエリーテル「ＵＥ３２００Ｇ]（ユニチカ（株））１００質量部を使用した以外は実施例１−１と同様の方法で、トナー粒子および評価用シートを製造した。得られたトナー粒子の平均粒径Ｄ５０（体積）は、４７μｍであった。
【００９１】
［比較例１−１］
ポリブチレンサクシネート樹脂として「ＦＺ９１ＰＤ」（三菱化学（株））１００質量部を使用した以外は実施例１−１と同様の方法で、トナー粒子および評価用シートを製造した。得られたトナー粒子の平均粒径Ｄ５０（体積）は、４８μｍであった。
【００９２】
［比較例１−２］
ポリエチレン樹脂としてウルトゼックス「１０２０Ｌ」（（株）プライムポリマー）１００質量部を使用した以外は実施例１−１と同様の方法で、トナー粒子および評価用シート製造した。得られたトナー粒子の平均粒径Ｄ５０（体積）は、４６μｍであった。
【００９３】
［比較例１−３］
ポリエチレン樹脂としてスミカセン「Ｆ４１２−１」（住友化学（株））１００質量部を使用した以外は実施例１−１と同様の方法で、トナー粒子および評価用シートを製造した。得られたトナー粒子の平均粒径Ｄ５０（体積）は、３９μｍであった。
【００９４】
［比較例１−４］
ポリプロピレン樹脂としてプライムポリプロ「Ｆ３２９ＲＡ」（（株）プライムポリマー）１００質量部を使用した以外は実施例１−１と同様の方法で、トナー粒子および評価用シート製造した。得られたトナー粒子の平均粒径Ｄ５０（体積）は、４７μｍであった。
【００９５】
［比較例１−５］
ポリプロピレン樹脂としてウインテック「ＷＦＸ４」（日本ポリプロ（株））１００質量部を使用した以外は実施例１−１と同様の方法で、トナー粒子および評価用シートを製造した。得られたトナー粒子の平均粒径Ｄ５０（体積）は、４６μｍであった。
【００９６】
［結果］
評価結果を表１に示す。なお、表１において、Ｔｇの欄の空欄は、本明細書に記載の測定条件にて測定できなかったことを表す。
【００９７】
【表１】
2016118677.tif 000003
【００９８】
表１に示されるとおり、樹脂材料として結晶性ポリエステルを使用して得られたフィルム形成トナーは、トナーの粉砕性、帯電性、離型紙への定着性、冷却時の変形性、１日放置後の表面のべとつき、印刷トナーの保持性のすべての評価項目において優れた特性を示した（実施例１−１〜１−５）。
【００９９】
一方、ポリブチレンサクシネート樹脂「ＦＺ９１ＰＤ」を使用して得られたフィルム形成トナーは、正帯電性を示すとともに、トナー層が離型紙上に定着されず、冷却時にトナー層の変形がみられた（比較例１−１）。
【０１００】
ポリエチレン樹脂「１０２０Ｌ」を使用して得られたフィルム形成トナーは、粉砕性が悪く、トナー層が離型紙上に定着されず、印刷トナーの保持性が良くなかった（比較例１−２）。
【０１０１】
ポリエチレン樹脂「Ｆ４１２−１」を使用して得られたフィルム形成トナーは、トナー層が離型紙上に定着されず、冷却時にトナー層の変形がみられ、印刷トナーの保持性が良くなかった（比較例１−３）。
【０１０２】
ポリプロピレン樹脂「Ｆ３２９ＲＡ」を使用して得られたフィルム形成トナーは、粉砕性が悪く、帯電性が０であり、トナー層が離型紙上に定着されず、冷却時にトナー層の変形がみられ、印刷トナーの保持性が良くなかった（比較例１−４）。
【０１０３】
ポリプロピレン樹脂「ＷＦＸ４」を使用して得られたフィルム形成トナーは、粉砕性が悪く、トナー層が離型紙上に定着されず、冷却時にトナー層の変形がみられ、印刷トナーの保持性が良くなかった（比較例１−５）。
【０１０４】
［実施例２−１〜２−３］
実施例２−１〜２−３では、上述の実施例１−１で得られた評価用シートの厚みが、変形性および耐洗濯性に及ぼす影響を調べた。評価用シートは、実施例１−１と同様の方法に従って、トナー層（シート状のフィルム）が１５μｍ、２０μｍ、３０μｍの厚みを有するように作成した。
【０１０５】
シートが得られた段階でトナー層（シート状のフィルム）に変形がみられるか評価した。
〇：変形がみられない
×：変形がみられる
【０１０６】
また、耐洗濯性を以下のとおり評価した。評価用シートに熱と圧力をかけて、評価用シートのトナー層（シート上のフィルム）を、綿１００％の布に１８０℃１０秒間転写した。これにより、布上にフィルムが転写された。得られた布を洗濯機標準コースにて洗濯し、天日乾燥した。この洗濯と乾燥を１サイクルとして、５回繰り返し、耐洗濯性を評価した。
〇：５回の洗濯と乾燥を繰り返した後も布上のフィルムが剥がれない
×：５回の洗濯と乾燥を繰り返した後に布上のフィルムの一部が剥がれる
【０１０７】
評価結果を表２に示す。
【０１０８】
【表２】
2016118677.tif 000004
【０１０９】
トナー層の厚みが１５μｍ、２０μｍ、３０μｍのすべての場合において、トナー層に変形は確認されなかった。
【０１１０】
耐洗濯性については、トナー層の厚みが１５μｍ、２０μｍ、３０μｍのすべての場合において、布上に転写されたフィルムは、洗濯、脱水時の摩擦ストレスに耐えられるだけの強度があった。なお、フィルム形成トナーと画像形成用の印刷トナーを同時に印刷した場合であっても、フィルム形成トナーの必要量に対して印刷トナーの量は通常少ないため、フィルム形成トナーに含まれるフィルム樹脂の特性により、耐洗濯性能を示すことが可能である。
【０１１１】
［実施例３−１］
実施例３−１では、フッ素微粒子の添加効果を調べた。
【０１１２】
＜熱転写プリントシート用トナーの製造＞
結晶性ポリエステル樹脂バイロン「ＧＭ９９０」（東洋紡（株））１００質量部およびフッ素微粒子「ＫＴＬ５００Ｆ」（（株）喜多村）１質量部をトナー原料として用いた。フッ素微粒子「ＫＴＬ５００Ｆ」は、４００℃の耐熱性を有し、トナーの製造および印刷、並びに熱転写の際の熱の影響を受けない。上記トナー原料を混合し、２軸押し出し機にて溶融混練し、得られた溶融混練物を細かく裁断してペレット化し、リンレックスミル「ＬＸ−０」（ホソカワミクロン（株））により液体窒素下で凍結粉砕した。得られた粉砕物を、篩（目開き径：５３μｍ）にて分級し、トナー母粒子を得た。トナー母粒子１００質量部に対して、疎水性シリカ「Ｒ９７２」（日本アエロジル（株））１質量部を加え、ヘンシェルミキサーにて撹拌し、トナー粒子３−１を得た。得られたトナーは、平均粒径Ｄ５０（体積）３５μｍを示した。
【０１１３】
＜評価方法および評価基準＞
（１）擦れに対する強度
得られたトナーをカシオ計算機（株）製プリンタ「ＧＥ５０００」（図３参照）のトナーカートリッジに充填し、印字した。印字した際のプリンタ内部でのわずかな擦れに対する強度を評価した。
○：リブ等の擦れに対しても表面変化がない
△：かすかに擦った形跡があるが実用上問題ない
×：擦れにてはがれ、欠損が発生し実用上問題となる
【０１１４】
（２）帯電（カブリ）
カブリ（すなわち、非印字部へのトナー現像状態）を、印字動作中にプリンタを停止させ、ドラム上で確認した。  
また、以下のカブリ測定方法によりカブリ量を求めた：住友スリーエム、スコッチメンディングテープ（１８ｍｍ）にて、１次転写前、現像後の非印字部領域をテープ剥離する。接触面積と重量から、単位面積あたりのカブリ量を算出する。
〇：粉体を確認できない。カブリ量が０．０５ｍｇ/ｃｍ2以下。  
△：わずかにうっすら粉体を確認できるものの、実用上問題ない。カブリ量が０．０５ｍｇ/ｃｍ2より多く０．１５ｍｇ/ｃｍ2以下。  
×：はっきり粉体を認識でき、実用上問題となる。カブリ量が０．１５ｍｇ/ｃｍ2より多い。
【０１１５】
（３）トナー粒径
トナー粒径の測定には、シスメックス社製「ＦＰＩＡ−２１００」を用いた。ここでは、少量の試料を精製水および界面活性剤とともにビーカーに入れ、超音波洗浄機にて分散させてなる分散液を測定に使用した。測定は、アパーチャー１００μｍでカウントは５００００個で行い、体積平均粒径（Ｄ５０）を得た。
【０１１６】
［実施例３−２］
実施例３−２では、フッ素微粒子「ＫＴＬ５００Ｆ」の添加量を、結晶性ポリエステル樹脂１００質量部に対して３質量部にした以外は実施例３−１と同様の方法で、トナー粒子を得た。得られたトナー粒子は、平均粒径Ｄ５０（体積）３５μｍを示した。
【０１１７】
［実施例３−３］
実施例３−３では、フッ素微粒子「ＫＴＬ５００Ｆ」の添加量を、結晶性ポリエステル樹脂１００質量部に対して５質量部にした以外は実施例３−１と同様の方法で、トナー粒子を得た。得られたトナー粒子は、平均粒径Ｄ５０（体積）３５μｍを示した。
【０１１８】
［実施例３−４］
実施例３−４では、フッ素微粒子「ＫＴＬ５００Ｆ」の添加量を、結晶性ポリエステル樹脂１００質量部に対して７質量部にした以外は実施例３−１と同様の方法で、トナー０粒子を得た。得られたトナー粒子は、平均粒径Ｄ５０（体積）３７μｍを示した。
【０１１９】
［実施例３−５］
実施例３−５では、フッ素微粒子を添加しなかった以外は、実施例３−１と同様の方法でトナー粒子を製造した。すなわち、実施例１−１で得られたトナー粒子１−１（１００質量部）に対して、疎水性シリカ「Ｒ９７２」（日本アエロジル（株））１質量部を加え、ヘンシェルミキサーにて撹拌し、トナー粒子を製造した。得られたトナーは、平均粒径Ｄ５０（体積）４５μｍを示した。
【０１２０】
［実施例３−６］
実施例３−６では、フッ素微粒子の代わりに、帯電制御剤「ＬＲ−１４７」（日本カーリット（株））を結晶性ポリエステル樹脂１００質量部に対して１質量部の量で使用した以外は実施例３−１と同様の方法で、トナー粒子を得た。得られたトナー粒子は、平均粒径Ｄ５０（体積）４１μｍを示した。
【０１２１】
［実施例３−７］
実施例３−７では、フッ素微粒子の代わりに、帯電制御剤「Ｅ−３０４」（オリエント化学工業（株））を結晶性ポリエステル樹脂１００質量部に対して１質量部の量で使用した以外は実施例３−１と同様の方法で、トナー粒子を得た。得られたトナー粒子は、平均粒径Ｄ５０（体積）４０μｍを示した。
【０１２２】
［実施例３−８］
実施例３−８では、フッ素微粒子の代わりに、帯電制御剤「ＦＣＡ−２５２１ＮＪ」（藤倉化成（株））を結晶性ポリエステル樹脂１００質量部に対して１質量部の量で使用した以外は実施例３−１と同様の方法で、トナー粒子を得た。得られたトナー粒子は、平均粒径Ｄ５０（体積）４０μｍを示した。
【０１２３】
［結果］
評価結果を表３に示す。
【０１２４】
【表３】
2016118677.tif 000005
【０１２５】
表３に示されるとおり、結晶性ポリエステル樹脂をメイン樹脂とするフィルム形成トナーにフッ素微粒子を添加すると、フッ素微粒子を添加しなかった場合と比較して、擦れに対する強度を高めることができるとともに、帯電性の改善によりカブリ特性を向上させることができた（実施例３−１〜３−４）。
【０１２６】
結晶性ポリエステル樹脂をメイン樹脂とするフィルム形成トナーにフッ素微粒子以外の帯電制御剤を添加した場合、上記効果は認められなかった（実施例３−６〜３−８）。
【０１２７】
擦れに対する強度を向上させることは、下記の観点から、フィルム形成トナーにおいて重要である。定着後のトナー層は、プリンタ中のコロ、リブ等に少なからず接触する。また、プリンタの排出トレイに排出されたシートは複数枚が重なり他のシートと接触する。また、フィルム形成トナーは粒径が大きいことで、トナー層の厚みを確保できるが、それにより、トナー層の接触頻度も増える。また、結晶性ポリエステルは、定着後に変形はしないものの溶融から冷却してしばらくの間は結晶化が安定していないため、タック性を帯び、柔らかく滑りにくい。
【０１２８】
また、帯電性の改善によりカブリ特性を向上させることは、下記の観点から、フィルム形成トナーにおいて重要である。フィルム形成トナーは粒径が大きいため、現像性能に重要な役割を果たす帯電性を付与することが厳しい。
【０１２９】
［実施例４−１］
実施例４−１では、フィッシャートロプシュワックスの添加効果を調べた。
【０１３０】
＜熱転写プリントシート用トナーの製造＞
結晶性ポリエステル樹脂バイロン「ＧＭ９９０」（東洋紡（株））１００質量部およびフィッシャートロプシュワックス「ＦＮＰ−００９０」（日本精蝋（株））２質量部をトナー原料として用いた。上記トナー原料を混合し、２軸押し出し機にて溶融混練し、得られた溶融混練物を細かく裁断してペレット化し、リンレックスミル「ＬＸ−０」（ホソカワミクロン（株））により液体窒素下で凍結粉砕した。得られた粉砕物を、篩（目開き径：５３μｍ）にて分級し、トナー粒子４−１を得た。得られたトナーは、平均粒径Ｄ５０（体積）３３μｍを示した。
【０１３１】
＜評価方法および評価基準＞
（１）混練性
溶融混練において、２軸押し出し機にてワックスが偏在、ブリードすることなく分散しているか確認した。
○：ワックスブリードが認められない
△：出口の溶融状態が若干暴れる
×：ワックスブリードが認められる
【０１３２】
（２）定着性
定着性については、離型紙上に２０μｍのトナー層を維持した状態にて、線速を３４．１ｍｍ／ｓｅｃＯＨＰモード設定を基準とし、線速を早めることで低温オフセット性を確認し、線速を遅くすることで高温オフセット性を確認した。
〇：剥離紙上、均一にシートが定着されている
△：わずか領域に、離型紙上からの浮きが認められるも実用上問題はない
×：シートの欠損が認められ、実用上問題がある
【０１３３】
［実施例４−２］
実施例４−２では、フィッシャートロプシュワックス「ＦＮＰ−００９０」の添加量を、結晶性ポリエステル樹脂１００質量部に対して３質量部にした以外は実施例４−１と同様の方法で、トナー粒子を得た。得られたトナー粒子は、平均粒径Ｄ５０（体積）３３μｍを示した。
【０１３４】
［実施例４−３］
実施例４−３では、フィッシャートロプシュワックス「ＦＮＰ−００９０」の添加量を、結晶性ポリエステル樹脂１００質量部に対して３．５質量部にした以外は実施例４−１と同様の方法で、トナー粒子を得た。得られたトナー粒子は、平均粒径Ｄ５０（体積）３３μｍを示した。
【０１３５】
［実施例４−４］
実施例４−４では、フィッシャートロプシュワックス「ＦＮＰ−００９０」の添加量を、結晶性ポリエステル樹脂１００質量部に対して４質量部にした以外は実施例４−１と同様の方法で、トナー粒子を得た。得られたトナー粒子は、平均粒径Ｄ５０（体積）３５μｍを示した。
【０１３６】
［実施例４−５］
実施例４−５では、フィッシャートロプシュワックス「ＦＮＰ−００９０」の代わりに、フィッシャートロプシュワックス「ＳＸ１０５」（日本精蝋（株））を結晶性ポリエステル樹脂１００質量部に対して３質量部の量で使用した以外は実施例４−１と同様の方法で、トナー粒子を得た。得られたトナー粒子は、平均粒径Ｄ５０（体積）３７μｍを示した。
【０１３７】
［実施例４−６］
実施例４−６では、フィッシャートロプシュワックス「ＦＮＰ−００９０」の代わりに、フィッシャートロプシュワックス「Ｈ１Ｎ４」（サゾールワックス社）を結晶性ポリエステル樹脂１００質量部に対して３質量部の量で使用した以外は実施例４−１と同様の方法で、トナー粒子を得た。得られたトナー粒子は、平均粒径Ｄ５０（体積）３５μｍを示した。
【０１３８】
［実施例４−７］
実施例４−７では、フィッシャートロプシュワックス「ＦＮＰ−００９０」の代わりに、「カルナバワックス１号」「ＳＸ１０５」（（株）加藤洋行）を結晶性ポリエステル樹脂１００質量部に対して３質量部の量で使用した以外は実施例４−１と同様の方法で、トナー粒子を得た。得られたトナー粒子は、平均粒径Ｄ５０（体積）３５μｍを示した。
【０１３９】
［実施例４−８］
実施例４−８では、フィッシャートロプシュワックス「ＦＮＰ−００９０」の代わりに、「ＮＰ０５６」（三井化学（株））を結晶性ポリエステル樹脂１００質量部に対して３質量部の量で使用した以外は実施例４−１と同様の方法で、トナー粒子を得た。得られたトナー粒子は、平均粒径Ｄ５０（体積）３５μｍを示した。
【０１４０】
［実施例４−９］
実施例４−９では、フィッシャートロプシュワックスを添加しなかった以外は、実施例４−１と同様の方法でトナー粒子を製造した。得られたトナーは、平均粒径Ｄ５０（体積）３５μｍを示した。
【０１４１】
［結果］
評価結果を表４に示す。
【０１４２】
【表４】
2016118677.tif 000006
【０１４３】
表４に示されるとおり、結晶性ポリエステル樹脂をメイン樹脂とするフィルム形成トナーにフィッシャートロプシュワックスを添加すると、標準の線速での定着効果に加えて、線速を早めた場合の定着効果、すなわち低温定着効果も得られた（実施例４−１〜４−６）。フィッシャートロプシュワックスを添加しなかった場合、標準の線速での定着効果は得られているが、上記効果は得られなかった（実施例４−９）。また、実施例４−７、４−８は、フィッシャートロプシュワックス以外のワックスを添加した例であり、標準の線速での定着効果は得られているが、線速を早めた場合の定着効果は得られなかった。ただし、低温定着効果は、フィルム形成トナーが備えていると望ましい効果であり、標準の線速での定着効果が得られていれば実用上問題はない。
【０１４４】
以下に、出願当初の特許請求の範囲に記載された発明を付記する。
［１］  負帯電性の結晶性ポリエステル樹脂を含み、平均粒径Ｄ５０（体積）が２０〜５０μｍの範囲内にあることを特徴とする熱転写プリントシート用トナー。
［２］  フッ素樹脂微粒子を更に含むことを特徴とする［１］に記載の熱転写プリントシート用トナー。
［３］  フィッシャートロプシュワックスを更に含むことを特徴とする［１］または［２］に記載の熱転写プリントシート用トナー。
［４］  負帯電性の結晶性ポリエステル樹脂を含む原料を凍結粉砕する工程を含み、前記凍結粉砕工程を、粉砕物の平均粒径Ｄ５０（体積）が２０〜５０μｍの範囲内になるように行うことを特徴とする熱転写プリントシート用トナーの製造方法。
［５］  前記原料がフッ素樹脂微粒子を更に含むことを特徴とする［４］に記載の熱転写プリントシート用トナーの製造方法。
［６］  前記原料がフィッシャートロプシュワックスを更に含むことを特徴とする［４］または［５］に記載の熱転写プリントシート用トナーの製造方法。
［７］  離型性表面を有する剥離性シートと、
前記離型性表面に剥離可能に支持されたフィルムパターンであって、トナーから形成されたプリント画像と、［１］〜［３］の何れか１に記載のトナーから形成され、前記プリント画像と少なくとも部分的に重なり合ったフィルム形状のトナー層とを含むフィルムパターンと
を含むことを特徴とする熱転写プリントシート。
［８］  剥離性シートの離型性表面に剥離可能に支持されたフィルムパターンであって、トナーから形成されたプリント画像と、［１］〜［３］の何れか１に記載のトナーから形成され、前記プリント画像と少なくとも部分的に重なり合ったフィルム形状のトナー層とを含むフィルムパターンを形成する工程と、
前記フィルムパターンを、加熱と加圧により定着してフィルム形状に定着する工程と
を含むことを特徴とする熱転写プリントシートの製造方法。
【符号の説明】
【０１４５】
Ｓ…熱転写プリントシート、Ｐ…剥離性シート、Ｆ…熱転写フィルム、Ｆ１Ｍ…マゼンタによるプリント画像、Ｆ１Ｃ…シアンによるプリント画像、Ｆ１Ｙ…イエローによるプリント画像、Ｆ２…フィルム形状のトナー層；
１…熱転写プリントシート製造装置、２…画像形成部、３…中間転写ベルトユニット、４…剥離性シート供給部、５…定着部、６ｆ…フィルム形成ユニット、６ｙ…画像形成ユニット、６ｍ…画像形成ユニット、６ｃ…画像形成ユニット、Ｆ…フィルム形成トナー、Ｙ…イエロートナー、Ｍ…マゼンタトナー、Ｃ…シアントナー、７…トナー容器（トナーカートリッジ）、８…感光体ドラム、９…クリーナ、１１…帯電ローラ、１２…光書込ヘッド、１３…現像器、１４…現像ローラ、１５…中間転写ベルト（転写ベルト）、１６…駆動ローラ、１７…従動ローラ、１８…一次転写ローラ、１９…ベルトクリーナ、２０…テンションローラ、２１…シート供給カセット、２２…シート取出ローラ、２３…給送ローラ、２４…捌きローラ、２５…待機搬送ローラ対、２６…二次転写ローラ、２７…ヒータ、２８…加熱ローラ、２９…加圧ローラ、３１…シート排出トレイ、３２…シート排出ローラ対；
４７…剥離性シート、４８…鏡像、４９…フィルム形状のトナー層、５０…熱転写プリントシート、５０−１…鏡像形成面、５０−２…鏡像形成面の裏面、５１…加熱プレス機、５２…被転写媒体、５３…熱転写フィルム
【図１】
2016118677.tif 000007
【図２】
2016118677.tif 000008
【図３】
2016118677.tif 000009
【図４】
2016118677.tif 000010